МАССА ДЛЯ ПРОИЗВОДСТВА ТЕПЛОИЗОЛЯЦИОННЫХ ПЛИТ
MIXTURE FOR MAKING HEAT-INSULATION BOARDS

Изобретение касается производства строительных материалов.
Известна масса для производства плит, включающая, мас.ч.: воду 700; макулатуру 15; двуводный гипс или фосфогипс 85; мочевиноформальдегидная смолу 5; крахмал 2,5 [1].
Задача изобретения состоит в сокращении расхода вяжущего в массе для производства теплоизоляционных плит при обеспечении их прочности.
Технический результат достигается тем, что масса для производства теплоизоляционных плит, включающая воду, макулатуру, фосфогипс, мочевиноформальдегидную смолу, крахмал, дополнительно содержит карбоксиметилцеллюлозу, причем компоненты находятся при следующем соотношении, мас.ч.: вода 340-360; макулатура 260-300; фосфогипс 40-60; мочевиноформальдегидная смола 4-6; крахмал 4-6; карбоксиметилцеллюлоза 4-6.
В таблице приведены составы массы для производства теплоизоляционных плит.
Компоненты
Содержание, мас.ч. в составах
1
2
Вода
340
360
Макулатура
260
300
Фосфогипс
60
40
Мочевиноформальдегидная смола
4
6
Крахмал
4
6
Карбоксиметилцеллюлоза
6
4
Прочность при сжатии, МПа
3-4
3-4
2
В процессе приготовления массы дня производства плит используют гидропушитель, в который подают воду (с избытком) и макулатуру, предварительно нарезанную на куски площадью 2-16 см.
После распушивания макулатуры из образовавшейся массы удаляют излишнее количество воды, перекачивают ее в емкость, где массу перемешивают в течение 10-15 мин с карбоксиметилцеллюлозой, мочевиноформальдегидной смолой, крахмалом. Затем добавляют фосфогипс и осуществляют перемешивание еще в течение 1-3 мин. Из приготовленной массы формуют плиты, которые сушат до влажности не более 5%.
Источник информации
1. Воробьев Х.С. Гипсовые вяжущие и изделия: (Зарубежный опыт). - М.: Стройиздат, 1983. - С.176.